(57)【要約】【課題】既設の塗り床材仕上げや既設の張り床材仕上げなどの非吸水性の下地床や、既設の塗り床材仕上げや既設の張り床材仕上げなどの非吸水性の下地床が部分的に残存している下地床の上面に、短期間で、高い水平レベル性を有する下地層を形成し、高強度で高耐磨耗な塗り床材仕上げ層又は良好な美観を有する張り床材仕上げ層を有する床構造体を得る。【解決手段】非吸水性の下地床の上面に、アクリル系ポリマーエマルション（Ａ）を含むポリマーセメント組成物及びアクリル系ポリマーエマルション（Ｂ）を含むプライマーから選択されるいずれか１種の下地調整材を用いて下地調整材層を設ける工程と、下地調整材層の上面に、セルフレベリング材を用いてセルフレベリング材スラリー硬化体層を設ける工程とを含む、床構造体の施工方法である。【選択図】図１
2010019012.tif 000002
【特許請求の範囲】
【請求項１】
非吸水性の下地床の上面に、アクリル系ポリマーエマルション（Ａ）を含むポリマーセメント組成物及びアクリル系ポリマーエマルション（Ｂ）を含むプライマーから選択されるいずれか１種の下地調整材を用いて下地調整材層を設ける工程と、
下地調整材層の上面に、セルフレベリング材を用いてセルフレベリング材スラリー硬化体層を設ける工程とを含む、床構造体の施工方法。
【請求項２】
非吸水性の下地床が、コンクリート床表面層の上面の少なくとも一部又は全面に、既設張り床材仕上げ又は既設塗り床材仕上げから選択される少なくとも一つの非吸水性仕上げを設けた構造を有する、既設の非吸水性の下地床である、請求項１記載の床構造体の施工方法。
【請求項３】
既設張り床材仕上げが、タイル仕上げ、天然石板仕上げ、陶磁器板仕上げ、金属板仕上げ、樹脂板仕上げ及び樹脂シート仕上げから選択される少なくとも一つであり、
既設塗り床材仕上げが、エポキシ樹脂系塗り床材、ウレタン樹脂系塗り床材、メタクリル樹脂系塗り床材、アクリル樹脂系塗り床材、ポリエステル樹脂系塗り床材、ビニルエステル系塗り床材及びポリマーセメント系塗り床材から選択されるいずれか一つである、請求項２記載の床構造体の施工方法。
【請求項４】
セルフレベリング材スラリー硬化体層の上面に、仕上げ層を設ける工程をさらに含む、請求項１〜３のいずれか１項記載の床構造体の施工方法。
【請求項５】
仕上げ層が、塗り床材仕上げ層又は張り床材仕上げ層であって、
塗り床材仕上げ層を設ける工程が、
セルフレベリング材スラリー硬化体層の上面に、塗り床材用プライマーを用いて塗り床材用プライマー層を設ける工程と、
塗り床材用プライマー層の上面に、塗り床材用ベースコートを用いて塗り床材用ベースコート層を設ける工程と
を含む、請求項１〜４のいずれか１項記載の床構造体の施工方法。
【請求項６】
ポリマーセメント組成物が、ポルトランドセメント、細骨材、増粘剤及び消泡剤を含む水硬性組成物を含み、
アクリル系ポリマーエマルション（Ａ）が、スチレン・アクリル酸アルキルエステル・メタクリル酸アルキルエステル・メタクリル酸共重合樹脂及びポリオキシエチレン・ノニルフェニルエーテルを含む、請求項１〜５のいずれか１項記載の床構造体の施工方法。
【請求項７】
アクリル系ポリマーエマルション（Ｂ）が、スチレン・アクリル酸アルキルエステル・メタクリル酸共重合樹脂及びポリオキシエチレン・ノニルフェニルエーテルを含む、請求項１〜５のいずれか１項記載の床構造体の施工方法。
【請求項８】
セルフレベリング材が、
アルミナセメント、ポルトランドセメント及び石膏からなる水硬性成分と、
ポリアクリル酸エステル樹脂系、スチレンブタジエン合成ゴム系及び酢酸ビニルベオバアクリル共重合系から選択される１以上の樹脂の樹脂粉末と
を含む、請求項１〜７のいずれか１項記載の床構造体の施工方法。
【請求項９】
セルフレベリング材が、さらに無機粉末、細骨材、凝結調整剤、流動化剤、増粘剤及び消泡剤から選択される少なくとも１種以上を含む、請求項１〜８のいずれか１項記載の床構造体の施工方法。
【請求項１０】
セルフレベリング材スラリー硬化体層の表面のショア硬度が、セルフレベリング材のスラリーの打設の完了から２時間後に１０以上である、請求項１〜９のいずれか１項記載の床構造体の施工方法。
【請求項１１】
セルフレベリング材スラリー硬化体層の表面のショア硬度が、セルフレベリング材のスラリーの打設の完了から６時間後に５０以上である、請求項１〜１０のいずれか１項記載の床構造体の施工方法。
【請求項１２】
請求項１〜１１のいずれか１項記載の床構造体の施工方法によって、既設の非吸水性の下地床を改修する、床構造体の改修方法。
【請求項１３】
請求項１〜１１のいずれか１項記載の施工方法又は請求項１２記載の改修方法によって得られる床構造体。
【発明の詳細な説明】
【技術分野】
【０００１】
本発明は、建築物の非吸水性の下地床への床構造体の施工又は補修のための、床構造体の施工方法及びその床構造体に関する。
【背景技術】
【０００２】
オフィスや事務所などの建築物では、コンクリート床面の表面にタイル、天然石板、陶磁器板、金属板或いは樹脂シートなどの各種仕上げ材（張り床材）を張り付けて仕上げられることが多い。これらの張り床材をコンクリート床の仕上げ材として用いた場合、良好な美観や高い耐久性を得ることができる。
【０００３】
また、工場や倉庫などの建築物では、一般的にコンクリート床面の仕上げに各種樹脂系塗り床材や各種ポリマーセメント系塗り床材が用いられることが多い。これらの塗り床材をコンクリート床の仕上げ材として用いた場合、床面の耐磨耗性や耐薬品性などが向上する効果を得ることができる。
【０００４】
一方、新設コンクリート構造物のコンクリート床上面に、高い水平レベル性を有する下地層を施工する方法としては、セルフレベリング材等を用いる床下地の施工方法が知られている。また、コンクリート床は吸水性を有していることから、セルフレベリング材スラリー中の水分がコンクリート床面に浸透するのを防止し、さらにセルフレベリング材スラリー硬化体との接着を強固にするために、コンクリート床上面と、セルフレベリング材スラリー硬化体との間には、一般的にセルフレベリング材用プライマー層を設ける。セルフレベリング材用プライマー層としては、アクリル−スチレン共重合樹脂やエチレン酢酸ビニル共重合体を主成分とするプライマーを用いることが一般的で、コンクリート床上面にプライマー中の樹脂固形分換算で４５〜６０ｇ／ｍ２の塗布量となるように施工させてプライマー層を設けている。
【０００５】
コンクリート床構造体の施工方法として、例えば、引用文献１には、少なくとも（Ｅ）コンクリート床層、（Ｄ）コンクリートとエチレン−酢酸ビニル共重合体エマルション又は高級アルコールとの混合物を硬化して得られた硬化物、又はエチレン−酢酸ビニル共重合体エマルション又は高級アルコールを硬化して得られた硬化物の層、（Ｃ）セルフレベリング材用アクリル系プライマーの硬化物層、及び（Ｂ）セメント系セルフレベリング材の硬化物層から構成され、前記（Ｂ）層は、前記（Ｃ）層上に、前記（Ｃ）層は、前記（Ｄ）層上に、前記（Ｄ）層は、前記（Ｅ）層上に順次積層されてなる建築物のコンクリート床構造体が開示されている。
【０００６】
また、特許文献２には、樹脂系材料が付着している下地に水硬性無機材料系のセルフレベリング材を流し込んで施工するにあたり、該下地にカチオン性ラテックス、水硬性無機粉末及び骨材を配合した下地処理材を塗布し、次に、樹脂系プライマーを塗布した後に、セルフレベリング材を流し込むことを特徴とするセルフレベリング床の施工方法が開示されている。
【０００７】
また、特許文献３には、船舶の鋼板上に施工される層構造材であって、少なくとも制振層と下地層とからなり、該制振層がアクリル樹脂系エマルションを含む配合物からなり、該下地が合成ゴムラテックスを含有するセメントであることを特徴とする船舶用構造材が開示されている。
【０００８】
また、特許文献４には、金属被覆用のセメント組成物として、セメント、エチレン−酢酸ビニル共重合体ケン化物、水、アルコールよりなるセメント組成物が開示されている。
【特許文献１】特開２００５−１５５１３０号公報
【特許文献２】特開平５−１４８９８８号公報
【特許文献３】特開２００４−２４９８０５号公報
【特許文献４】特開平１−１３８１６４号公報
【発明の開示】
【発明が解決しようとする課題】
【０００９】
近年増加傾向にある塗り床材や張り床材を用いて仕上げられた床仕上げ表面層を有する既設の建築物のコンクリート床を改修する工事では、環境面の対応から既設の塗り床材や張り床材を除去した際に発生する建設廃棄物を抑制する要請が強まっている。また、施工技術者の高齢化や減少に対応して、既設の塗り床材や張り床材を除去する煩雑な作業を低減し、コンクリート床面を研磨処理して粗い凹凸を均すなどの作業を簡略化しながら、良好な平坦性を有する新たな塗り床材仕上げや張り床材仕上げの床面を形成できる技術への要求が高まってきている。
【００１０】
塗り床材や張り床材を用いて仕上げられた床仕上げ表面層を有する既設の建築物のコンクリート床を改修して、良好な平坦性や水平レベル性を有する塗り床材仕上げや張り床材仕上げの床面を形成しようとした場合、一般的に、当初施工されていた既設の塗り床材や既設の張り床材を除去し、コンクリート床面を研磨処理して粗い凹凸を均す作業を行った上で、セルフレベリング材を用いて新たに設ける仕上げ材層の下地を形成する方法が採用されている。
【００１１】
セルフレべリング材を用いる場合には、下地床との良好な密着性を得るために、セルフレべリング材を施工する前に、通常、セルフレベリング材用プライマーを用いた下地層を形成する必要がある。しかしながら、セルフレベリング材用プライマーは、コンクリートのように吸水性の良い材料に施工して用いた場合、下地床とセルフレベリング材スラリー硬化体とをアンカー効果によって強固に接着できるが、既設の塗り床材や張り床材のような非吸水性の下地床に対して、コンクリート床の場合と同様の塗布量で施工した場合、良好な接着強度を得ることはできなかった。そのため、既設の下地床を除去することなく、補修や改修により良好な接着強さや耐久性を有する新たな塗り床仕上げの床構造体や張り床仕上げの床構造体を得ることは困難だった。また、煩雑なはつり作業を行って既設の下地床を除去する場合でも、既設の下地床が部分的に残っていたりすると、接着不良箇所が発生して仕上げ材が浮いたり剥離したりする危険性を有していた。
【００１２】
そこで本発明は、既設の塗り床材仕上げ（「既設塗り床材仕上げ」という）や既設の張り床材仕上げ（「既設張り床材仕上げ」という）などの非吸水性の下地床や、既設塗り床材仕上げや既設張り床材仕上げなどの非吸水性の下地床が部分的に残存している下地床の上面に、短期間で、高い水平レベル性を有する下地層を形成し、高強度で高耐磨耗な塗り床材仕上げ層又は良好な美観を有する張り床材仕上げ層を有する床構造体を施工する方法及びその方法によって得られた床構造体を提供することを目的とする。
【課題を解決するための手段】
【００１３】
本発明は、非吸水性の下地床の上面に、アクリル系ポリマーエマルション（Ａ）を含むポリマーセメント組成物及びアクリル系ポリマーエマルション（Ｂ）を含むプライマーから選択されるいずれか１種の下地調整材を用いて下地調整材層を設ける工程と、下地調整材層の上面に、セルフレベリング材を用いてセルフレベリング材スラリー硬化体層を設ける工程とを含む、床構造体の施工方法である。
【００１４】
本発明の床構造体の施工方法の好ましい態様を以下に示す。本発明では、これらの態様を適宜組み合わせることができる。
（１）非吸水性の下地床が、コンクリート床表面層の上面の少なくとも一部又は全面に、既設張り床材仕上げ又は既設塗り床材仕上げから選択される少なくとも一つの非吸水性仕上げを設けた構造を有する、既設の非吸水性の下地床である。
（２）既設張り床材仕上げが、タイル仕上げ、天然石板仕上げ、陶磁器板仕上げ、金属板仕上げ、樹脂板仕上げ及び樹脂シート仕上げから選択される少なくとも一つであり、既設塗り床材仕上げが、エポキシ樹脂系塗り床材、ウレタン樹脂系塗り床材、メタクリル樹脂系塗り床材、アクリル樹脂系塗り床材、ポリエステル樹脂系塗り床材、ビニルエステル系塗り床材及びポリマーセメント系塗り床材から選択されるいずれか一つである。
（３）セルフレベリング材スラリー硬化体層の上面に、仕上げ層を設ける工程をさらに含む。
（４）仕上げ層が、塗り床材仕上げ層又は張り床材仕上げ層であって、塗り床材仕上げ層を設ける工程が、セルフレベリング材スラリー硬化体層の上面に、塗り床材用プライマーを用いて塗り床材用プライマー層を設ける工程と、塗り床材用プライマー層の上面に、塗り床材用ベースコートを用いて塗り床材用ベースコート層を設ける工程とを含む。
（５）ポリマーセメント組成物が、ポルトランドセメント、細骨材、増粘剤及び消泡剤を含む水硬性組成物を含み、アクリル系ポリマーエマルション（Ａ）が、スチレン・アクリル酸アルキルエステル・メタクリル酸アルキルエステル・メタクリル酸共重合樹脂及びポリオキシエチレン・ノニルフェニルエーテルを含む。
（６）アクリル系ポリマーエマルション（Ｂ）が、スチレン・アクリル酸アルキルエステル・メタクリル酸共重合樹脂及びポリオキシエチレン・ノニルフェニルエーテルを含む。
（７）セルフレベリング材が、アルミナセメント、ポルトランドセメント及び石膏からなる水硬性成分と、ポリアクリル酸エステル樹脂系、スチレンブタジエン合成ゴム系及び酢酸ビニルベオバアクリル共重合系から選択される１以上の樹脂の樹脂粉末とを含む。
（８）セルフレベリング材が、さらに無機粉末、細骨材、凝結調整剤、流動化剤、増粘剤及び消泡剤から選択される少なくとも１種以上を含む。
（９）セルフレベリング材スラリー硬化体層の表面のショア硬度が、セルフレベリング材のスラリーの打設の完了から２時間後に１０以上である。
（１０）セルフレベリング材スラリー硬化体層の表面のショア硬度が、セルフレベリング材のスラリーの打設の完了から６時間後に５０以上である。
【００１５】
また、本発明は、上記の床構造体の施工方法によって、既設の非吸水性の下地床を改修する、床構造体の改修方法である。
【００１６】
また、本発明は、上記の施工方法又は改修方法によって得られる床構造体である。
【発明の効果】
【００１７】
本発明により、既設塗り床材仕上げや既設張り床材仕上げなどの非吸水性の下地床や、既設塗り床材仕上げや既設張り床材仕上げなどの非吸水性の下地床が部分的に残存している下地床の上面と、セルフレベリング材スラリー硬化体との間の接着強度をより高めた床構造体を得ることができる。また、本発明により、既設塗り床材仕上げや既設張り床材仕上げなどの非吸水性の下地床や、既設塗り床材仕上げや既設張り床材仕上げなどの非吸水性の下地床が部分的に残存している下地床の上面に、短期間で、高い水平レベル性を有する下地層を形成し、高強度で高耐磨耗な塗り床材仕上げ層又は良好な美観を有する張り床材仕上げ層を有する床構造体を得ることができる。
【発明を実施するための最良の形態】
【００１８】
本発明者らは、上記課題に対して鋭意試行錯誤を繰り返した結果、セルフレベリング材のスラリーを安定して施工するに充分な可使時間（ハンドリングタイム）を保持しながらも、工事スケジュールの延長を最小限に留めることが可能な速硬性・速乾性を有しつつ、優れた水平レベル精度を有する塗り床下地を形成できるセルフレベリング材を見出した。
【００１９】
さらにこのセルフレベリング材と、所定の下地調整材とを組み合わせて施工することにより、非吸水性の下地床への施工が可能であり、施工効率と水平レベル精度に優れ、供用時にも良好な耐久性を有する塗り床仕上げ床構造体又は張り床仕上げ床構造体を得ることができることを見出し、本発明を完成させた。本発明の施工方法では、さらに、セルフレベリング材スラリー硬化体層の上面に、塗り床材又は張り床材などを用いて仕上げ層を施工することにより、良好な美観を有する床構造体を得ることができる。なお、「非吸水性の下地床」とは、下地床の全体が非吸水性の場合だけでなく、下地床の少なくとも一部が非吸水性である場合も含むものである。
【００２０】
本発明の床構造体の施工方法について、既設塗り床材仕上げや既設張り床材仕上げなどの非吸水性の下地床の上面に、短期間で、高い水平レベル性を有する下地層を形成して塗り床材仕上げ層を形成する場合を例として、図１ａ〜図１ｄに示す図面にしたがって実施形態の一例を説明する。
【００２１】
図１ａは、既設塗り床材仕上げ又は既設張り床材仕上げの下地床３１を示す部分断面図である。本発明の施工方法は、既設の非吸水性の下地床を改修するために用いることができる。既設の非吸水性の下地床としては、例えば、超高強度コンクリート構造や機械コテで仕上げたコンクリート構造のように表面が極めて緻密な構造、コンクリート床表面層の上面に、既設塗り床仕上げ層又は既設張り床仕上げ層を設けた構造をあげることができる。既設張り床仕上げとしては、タイル仕上げ、天然石板仕上げ、陶磁器板仕上げ、金属板仕上げ、樹脂板仕上げ及び樹脂シートから選択される少なくとも一つをあげることができる。また、既設塗り床材仕上げとしては、エポキシ樹脂系塗り床仕上げ、ウレタン樹脂系塗り床仕上げ、メタクリル樹脂系塗り床仕上げ、アクリル樹脂系塗り床仕上げ、ポリエステル樹脂系塗り床仕上げ、ビニルエステル系塗り床仕上げ及びポリマーセメント系塗り床仕上げから選択されるいずれか一つをあげることができる。
【００２２】
本発明では、まず図１ｂに示すように、凹凸（小さな凹凸）３２や微妙な傾斜３３を有する非吸水性の下地床３１の上面に、下地調整材を用いて下地調整材層３４を設ける。本発明の施工方法に用いる下地調整材は、アクリル系ポリマーエマルション（Ａ）を含むポリマーセメント組成物又はアクリル系ポリマーエマルション（Ｂ）を含むプライマーからなる下地調整材を用いる。本発明者らは、ポリマーセメント組成物が、非吸水性の下地床に対する密着性が良好であるとの知見を得て、また、プライマー塗布量を適正範囲に限定することによって非吸水性の下地床に対する密着性が良好であるとの知見を得て、本発明に至ったのである。
【００２３】
なお、既設の下地床が、コンクリート床表面層の上面の少なくとも一部に、既設張り床材仕上げ又は既設塗り床材仕上げなどの非吸水性仕上げを設けた構造を有する場合のように、下地床の一部が非吸水性であり、他の部分が吸水性であっても、下地床全体に対してポリマーセメント組成物又はプライマーを密着性良く施工することができる。
【００２４】
次に、下地調整材層３４が乾燥したのち、下地調整材層３４の上面に、セルフレベリング材を用いてセルフレベリング材スラリー硬化体層３６を設ける。具体的には、まず、図１ｃに示すようにセルフレベリング材スラリー３５を打設する。セルフレベリング材スラリーの調製及び施工は、セルフレベリング材を袋物の形態で施工現場に搬入し、施工場所の近傍で現場設置型の混合・混練装置やハンドミキサー等の混合機を用いて、所定量の水とセルフレベリング材とを混合してスラリーを調製することができる。
【００２５】
コンクリート床面に供給・施工された図１ｃに示すセルフレベリング材スラリー３５が硬化し、スラリー硬化体表面の水分量が５％未満（Ｄ値が６９０未満）に低下したのち、図１ｄに示すように、セルフレベリング材スラリー３５が硬化することにより形成されたセルフレベリング材スラリー硬化体層３６の上面に、塗り床材用プライマーを用いて塗り床材用プライマー層３７を設ける。さらに、塗り床材用プライマー層３７の上面に、塗り床材用ベースコートを打設して硬化させ、塗り床材用ベースコート層３８を設ける。
【００２６】
本発明の施工方法では、セルフレベリング材スラリー硬化体層３６の上面に塗り床材用プライマー層３７を形成する前に、セルフレベリング材スラリー硬化体層３６の表面を研磨装置などを用いて目荒らし処理や表面研磨処理することが好ましい。セルフレベリング材スラリー硬化体層３６表面と、塗り床材用プライマー層３７及び塗り床材用ベースコート層３８との間の接着をより以上に高めることができるためである。目荒らし処理を行う場合には、例えば業務用電動床ポリッシャー等が好適に使用でき、ポリッシャーに＃５０〜＃２００の研磨紙を取り付けて使用することが好ましい。表面研磨処理を行う場合には、例えばライナックス社製研磨機等が好適に使用でき、研磨する深さとしては０．１〜０．５ｍｍの深さまで研磨することが好ましい。
【００２７】
本発明の施工方法では、ベースコート硬化層３８の表層を保護したり、耐久性向上及び滑り防止などの機能向上を目的として、塗り床材用ベースコート硬化体層３８の上面に、塗り床材用トップコートを用いて塗り床材用トップコート層３９を設けることが好ましい。
【００２８】
なお、上記の本発明の施工方法おいて、施工面積が２００ｍ２以上の大面積である場合には、特開２００８−５７２０２号公報の図４に示すようなセルフレベリング材を貯蔵するタンクを備えたセルフレベリング材スラリー調製・施工用トラックを使用することが好ましい。セルフレベリング材スラリー調製・施工用トラックを用いることにより、セルフレベリング材のスラリーを連続的に調製して、施工箇所へ連続的に供給して施工できることから、施工効率及び施工品質の観点からさらに優れたセルフレベリング材スラリー硬化体層を得ることができる。
【００２９】
セルフレベリング材スラリー調製・施工用トラックを好適に適用できる施工面積としては、好ましくは２００ｍ２以上の施工面積を有する現場、さらに好ましくは４００ｍ２以上の施工面積を有する現場、特に好ましくは５００ｍ２以上の施工面積を有する現場である。このような大面積の現場にセルフレベリング材スラリーを施工する場合に、前記トラックを用いることで施工効率の高さが顕著となり、次工程である塗り床材の施工への移行期間を大幅に短縮することができる。
【００３０】
本発明の床構造体の施工方法によれば、所定の下地調整材、所定のセルフレベリング材及び所定の塗り床材又は所定の張り床材を組合せることによって、多種多様の凹凸や傾斜を有する非吸水性の下地床の上面に、セルフレベリング材スラリーを施工・硬化させて優れた水平レベルを有するセルフレベリング材スラリー硬化体層を形成した後に、塗り床材又は張り床材を施工するため、塗り床材の仕上り面又は張り床材の仕上り面もまた優れた水平レベルを有し、良好な供用性と美観を得ることができる。
【００３１】
また、本発明の施工方法に好適なセルフレベリング材は、アルミナセメントを適正量含むことによって、速硬性・速乾性に優れ、優れた水平レベル性を有する床面を形成することができる。このようなセルフレベリング材を用いることによって、極めて効率的に且つ安定的に塗り床下地を施工することが可能である。
【００３２】
また、本発明の施工方法を用いて既設建築物の塗り床材や張り床材等を有する非吸水性の既設の下地床を改修する場合には、既設の下地床を除去する必要もなく、その上面に、塗り床材又は張り床材を用いた新たな床構造体を、接着性良く施工して設けることができる。
【００３３】
本発明の床構造体の施工方法によって、既設の非吸水性の下地床を、効率的に改修することができる。また、上記の方法によって得られた床構造体は、高強度で高耐磨耗な特性を有することから床構造体として優れた耐久性を得ることができる。
【００３４】
本発明の床構造体の施工方法は、自己流動性の高いセルフレベリング材を用いることから、水勾配を設ける必要のない屋内の床構造体の施工のために用いることが好ましい。
【００３５】
次に、本発明の施工方法に好適に用いることができる下地調整材、セルフレベリング材及び塗り床材及び張り床材について説明する。
【００３６】
＜下地調整材／その１＞
本発明の施工方法に用いることが好適な下地調整材のひとつは、アクリル系ポリマーエマルション（Ａ）を含むポリマーセメント組成物からなる下地調整材である。本発明の施工方法用いる下地調整材として、好ましくは、ポルトランドセメント、細骨材、増粘剤及び消泡剤をさらに含むポリマーセメント組成物であり、ポリマーセメント組成物に含まれるアクリル系ポリマーエマルション（Ａ）が、スチレン・アクリル酸アルキルエステル・メタクリル酸アルキルエステル・メタクリル酸共重合樹脂及びポリオキシエチレン・ノニルフェニルエーテルを含むポリマーセメント組成物である。以下、本発明の施工方法用いる下地調整材として好ましいポリマーセメント組成物（以下、「本ポリマーセメント組成物」という）の好ましい態様を具体的に説明する。
【００３７】
本ポリマーセメント組成物に含まれるアクリル系ポリマーエマルション（Ａ）は、スチレン・アクリル酸アルキルエステル・メタクリル酸アルキルエステル・メタクリル酸共重合樹脂及びポリオキシエチレン・ノニルフェニルエーテルからなることが好ましい。スチレン・アクリル酸アルキルエステル・メタクリル酸アルキルエステル・メタクリル酸共重合樹脂の配合量は、下地調整材層に接する層との接着性の向上の点から、アクリル系ポリマーエマルション（Ａ）の樹脂成分を１００重量％として、８０〜９８重量％であることが好ましく、８５〜９６重量％であることがより好ましく、９０〜９４重量％であることがさらに好ましい。アクリル系ポリマーエマルション（Ａ）の他の樹脂成分は、ポリオキシエチレン・ノニルフェニルエーテルであることが好ましい。
【００３８】
本ポリマーセメント組成物に含まれる水硬性組成物は、水硬性成分としてポルトランドセメントを含む。本ポリマーセメント組成物に含まれる水硬性組成物は、ポルトランドセメントからなることができ、又はその他の成分、例えば無機成分として高炉スラグ粉を含むことができる。
【００３９】
ポルトランドセメントとしては、普通ポルトランドセメント、早強ポルトランドセメント、超早強ポルトランドセメント、中庸熱ポルトランドセメント、低熱ポルトランドセメント、白色ポルトランドセメントなどのポルトランドセメントなどを用いることができる。また、ポルトランドセメントを含む高炉セメント、フライアッシュセメント、シリカセメントなどの混合セメントなども用いることができる。
【００４０】
本ポリマーセメント組成物に含まれる水硬性組成物は、さらに無機成分として高炉スラグ粉を含むことができる。水硬性組成物が高炉スラグ粉を含むことにより、乾燥収縮による硬化体の耐クラック性を高めることができる。
【００４１】
本ポリマーセメント組成物に含まれる水硬性組成物が高炉スラグ粉を含む場合、その配合量は、水硬性成分１００質量部に対し、好ましくは１０〜３５０質量部、より好ましくは１５〜２００質量部、さらに好ましくは２０〜１５０質量部、特に好ましくは３０〜１００質量部を配合することが好ましい。高炉スラグ粉の配合量が１０質量部より少ない場合には、硬化性状が不良となる可能性があるため、１０質量部より多いことが好ましい。また、高炉スラグ粉の配合量が３５０質量部より多い場合には、硬化体強度の低下を招く可能性があるため、３５０質量部より少ないことが好ましい。
【００４２】
本ポリマーセメント組成物に含まれる高炉スラグ粉は、ＪＩＳ  Ａ  ６２０６に規定されるブレーン比表面積３０００ｃｍ２／ｇ以上のものを用いることができる。
【００４３】
本ポリマーセメント組成物に含まれる水硬性組成物は、さらにフライアッシュ及びシリカ粉などの無機成分を含むことができ、乾燥収縮による硬化体の耐クラック性を高めることができる。
【００４４】
本ポリマーセメント組成物に含まれる水硬性組成物において、無機成分の添加量は、水硬性成分（ポルトランドセメント）１００質量部に対し、好ましくは１０〜３５０質量部、より好ましくは３０〜２００質量部、さらに好ましくは５０〜１８０質量部、特に好ましくは７０〜１５０質量部とすることが好ましい。
【００４５】
本ポリマーセメント組成物に含まれる水硬性組成物は、必要に応じてさらに細骨材を含むことができる。水硬性組成物が高炉スラグ粉を含まない場合、細骨材は、水硬性成分１００質量部に対し、好ましくは３０〜５００質量部、より好ましくは５０〜４００質量部、さらに好ましくは８０〜３００質量部、特に好ましくは１００〜２５０質量部の範囲が好ましい。水硬性組成物が高炉スラグ粉を含む場合、細骨材は、水硬性成分１００質量部に対し、好ましくは１０〜２００質量部、より好ましくは２０〜１５０質量部、さらに好ましくは２５〜１００質量部、特に好ましくは３０〜９０質量部の範囲が好ましい。
【００４６】
細骨材としては、粒径２ｍｍ以下の骨材、好ましくは粒径０．０３２〜１．５ｍｍの骨材、さらに好ましくは粒径０．０７５〜１ｍｍの骨材、特に好ましくは０．１〜０．８５ｍｍの骨材を主成分としている。
【００４７】
細骨材としては、珪砂、川砂、海砂、山砂及び砕砂などの砂類などを好ましく用いることができる。細骨材は、珪砂であることが好ましい。
【００４８】
細骨材の粒径は、ＪＩＳ  Ｚ  ８８０１で規定される呼び寸法の異なる数個のふるいを用いて測定する。
【００４９】
消泡剤は、シリコーン系、アルコール系、ポリエーテル系などの合成物質又は鉱物油系、植物由来の天然物質など、公知のものを用いることができる。
【００５０】
本ポリマーセメント組成物に対して、本発明の特性を損なわない範囲で消泡剤を添加することができる。消泡剤の添加量は、水硬性成分１００質量部に対して、好ましくは０．００１〜２質量部、さらに好ましくは０．００５〜１．５質量部、より好ましくは０．０１〜１質量部、特に０．０２〜０．５質量部含むことが好ましい。消泡剤の添加量は、０．００１〜２質量部の範囲内が、良好な消泡効果が認められるために好ましい。
【００５１】
本ポリマーセメント組成物に対して、増粘剤を添加することができる。増粘剤は、ヒドロキシエチルメチルセルロースを含む増粘剤を好適に用いることができ、ヒドロキシエチルメチルセルロースを除く他のセルロース系、スターチエーテルやグアガム等の化工澱粉系、蛋白質系、ラテックス系、及び水溶性ポリマー系などを併用して用いることができる。
【００５２】
増粘剤の添加量は、本発明の特性を損なわない範囲で添加することができ、水硬性組成物１００質量部中に、好ましくは０．００１〜２質量部、さらに好ましくは０．００５〜１質量部、より好ましくは０．０１〜０．８質量部、特に０．０３〜０．６質量部含むことが好ましい。増粘剤の添加量が多くなると、流動性の低下を招く恐れがあるために上記配合の範囲で用いることが好ましい。
【００５３】
本ポリマーセメント組成物に対して、増粘剤及び消泡剤を併用して用いることは、水硬性成分や細骨材などの骨材分離の抑制、気泡発生の抑制、ポリマーセメント硬化体表面の改善に好ましい効果を与え、ポリマーセメント硬化体の特性を向上させるために好ましい。
【００５４】
本ポリマーセメント組成物の水硬性組成物に含まれる水硬性成分は、ポルトランドセメントからなることが好ましい。また、本ポリマーセメント組成物は、水硬性成分以外の成分として、珪砂などの細骨材、ヒドロキシエチルメチルセルロースを含む増粘剤及び消泡剤を含むことができる。増粘剤は、ヒドロキシエチルメチルセルロースを含むことができる。また、本ポリマーセメント組成物は、場合により、高炉スラグ粉を含むことができ、また、必要に応じて、流動化剤及び凝結調整剤を含むことができる。
【００５５】
本ポリマーセメント組成物は、ポルトランドセメントを含む水硬性組成物と、アクリル系ポリマーエマルション（Ａ）を含むポリマーセメント組成物であり、アクリル系ポリマーエマルション（Ａ）が、スチレン・アクリル酸アルキルエステル・メタクリル酸アルキルエステル・メタクリル酸共重合樹脂及びポリオキシエチレン・ノニルフェニルエーテルを含むことが、非吸水性の下地床及びセルフレベリング材スラリー硬化体層の両方に対する接着強度に優れることから好ましい。
【００５６】
所定の水硬性成分と、無機成分と、細骨材と、増粘剤及び消泡剤と、必要に応じて配合する高炉スラグ粉、流動化剤及び凝結調整剤などとを混合機で混合することによって、本ポリマーセメント組成物のプレミックス粉体を得ることができる。
【００５７】
また、本ポリマーセメント組成物では、アクリル系ポリマーエマルション（Ａ）に水硬性組成物と水とを加えて混合攪拌し、ポリマーセメント組成物を得ることができる。
【００５８】
本ポリマーセメント組成物において、水硬性組成物に対するアクリル系ポリマーエマルション（Ａ）の配合割合は、水硬性組成物１００質量部に対して、アクリル系ポリマーエマルション（Ａ）の全固形分（樹脂分）の使用量が、高炉スラグを含まない場合、１〜２０質量部の範囲が好ましく、１．５〜１５質量部の範囲がさらに好ましく、２〜１３質量部がより好ましく、２．５〜１０質量部が特に好ましい。また、高炉スラグを含む場合、２〜３５質量部の範囲が好ましく、３〜３０質量部の範囲がさらに好ましく、４〜２５質量部がより好ましく、５〜２０質量部が特に好ましい。前記下限値（１又は２質量部）未満では、下地床とポリマーセメント組成物の硬化体との間に充分な接着強度が得られないことがあるため、前記下限値以上であることが好ましい。また、前記上限値（２０又は３５質量部）を超えるとスラリー粘度の上昇が顕著になり施工性が損なわれることがあり、また経済性も低下することがあるため、前記上限値以下であることが好ましい。
【００５９】
本ポリマーセメント組成物は、こて塗り、ローラー塗り、刷毛塗り、吹付け、流し延べ、注入等の方法により施工し、材料自体のもつ良好な流動性によって下地を平滑に調整する事ができる。本ポリマーセメント組成物が高炉スラグを含まない場合、こて塗りにより施工することが好ましい。また、本ポリマーセメント組成物が高炉スラグを含む場合、ローラー塗りにより施工することが好ましい。
【００６０】
本ポリマーセメント組成物は、アクリル系ポリマーエマルション（Ａ）と、水硬性組成物と、さらに必要に応じて水とを一定比率で混合する。このような本ポリマーセメント組成物は、好ましくは２℃〜４０℃の温度範囲において、さらに好ましくは５℃〜３５℃の温度範囲において、可使時間が０．３〜２時間であり、実用上の作業時間確保に充分な可使時間を有し、塗り厚１ｍｍ〜３ｍｍの薄塗り時は勿論、塗り厚３ｍｍ〜３０ｍｍの厚塗り時においても、乾燥及び水和による硬化時間が０．７５時間〜９時間で速やかに硬化して、良好な接着性を発揮する下地層を形成することができる。
＜下地調整材／その２＞
本発明の施工方法に用いることが好ましい下地調整材の他のひとつは、アクリル系ポリマーエマルション（Ｂ）を含むプライマーからなる下地調整材である。本発明の施工方法用いる下地調整材として、好ましくは、プライマーに含まれるアクリル系ポリマーエマルション（Ｂ）が、スチレン・アクリル酸アルキルエステル・メタクリル酸共重合樹脂及びポリオキシエチレン・ノニルフェニルエーテルを含むプライマーであり、非吸水性の下地床に適正範囲で塗布施工することによって良好な接着強度を得ることができる。以下、本発明の施工方法用いる下地調整材として好ましいプライマー（以下、「本プライマー」という）の好ましい態様を具体的に説明する。
【００６１】
本プライマーに含まれるアクリル系ポリマーエマルション（Ｂ）は、スチレン・アクリル酸アルキルエステル・メタクリル酸共重合樹脂及びポリオキシエチレン・ノニルフェニルエーテルからなることが好ましい。スチレン・アクリル酸アルキルエステル・メタクリル酸共重合樹脂の配合量は、下地調整材層に接する層との密着性の向上の点から、アクリル系ポリマーエマルション（Ｂ）の樹脂成分を１００重量％として、８０〜９８重量％であることが好ましく、８５〜９６重量％であることがより好ましく、９０〜９４重量％であることがさらに好ましい。アクリル系ポリマーエマルション（Ｂ）の他の樹脂成分は、ポリオキシエチレン・ノニルフェニルエーテルであることが好ましい。
【００６２】
また、アクリル系ポリマーエマルション（Ｂ）は、樹脂成分と水とを含み、アクリル系ポリマーエマルション（Ｂ）１００重量％として、樹脂成分が３０〜６０重量％であることが好ましく、３５〜５５重量％であることがより好ましく、３８〜５２重量％であることがさらに好ましい。
【００６３】
本プライマーを、非吸水性の下地床上面に施工する場合、本プライマーに含まれるアクリル系ポリマーエマルション（Ｂ）の樹脂成分の固形分量が、好ましくは１０〜４０ｇ／ｍ２となるように、１回の塗布作業で施工することが、優れた作業効率と、作業工程の短縮効果と、良好な接着強度とを安定して得るために好ましい。
【００６４】
また、本プライマーに含まれるアクリル系ポリマーエマルション（Ｂ）の樹脂成分が、スチレン・アクリル酸アルキルエステル・メタクリル酸共重合樹脂及びポリオキシエチレン・ノニルフェニルエーテルの二種類である場合には、非吸水性の下地床上面に塗布する二種類の樹脂成分の合計質量（Ｐ）が、好ましくは１０〜４０ｇ／ｍ２、さらに好ましくは１２〜３５ｇ／ｍ２、より好ましくは１５〜３０ｇ／ｍ２、特に好ましくは１８〜２５ｇ／ｍ２となるように、本プライマーを１回の塗布作業で施工することが、優れた作業効率と、作業工程の短縮効果と、良好な接着強度とを安定して得るために好ましい。
【００６５】
本プライマーの塗布量が１０〜４０ｇ／ｍ２の範囲を超える場合、特に一般的なコンクリート床下地の場合の好ましいとされる４５〜６０ｇ／ｍ２の範囲の量を塗布・施工する場合には、床構造体の接着強度を評価すると、非吸水性の下地床とセルフレベリング材スラリー硬化体との間にあるプライマーからなる下地調整材層自体が破断し、高い強度を安定して得ることが困難なので、１０〜４０ｇ／ｍ２の範囲の上限以下であることが好ましい。また、１０〜４０ｇ／ｍ２の範囲の下限よりも塗布量が少ないと、非吸水性の下地床とプライマーとの間に良好な接着状態を形成することが困難であることから、１０〜４０ｇ／ｍ２の範囲の下限以上の樹脂成分量となるように、本プライマーを非吸水性の下地床上面に塗布・施工することが好ましい。
【００６６】
本プライマーは、好ましくは２℃〜４０℃の温度範囲において、さらに好ましくは５℃〜３５℃の温度範囲において、可使時間が０．３〜２時間であり、実用上の作業時間確保に充分な可使時間を有し、乾燥時間が０．７５時間〜９時間で速やかに硬化して、良好な接着性を発揮する下地層を形成することができる。
【００６７】
＜セルフレベリング材＞
本発明の施工方法に用いるセルフレベリング材は、アルミナセメントを水硬性成分の必須成分として含むものである。さらに本発明の施工方法で好適に用いられるセルフレベリング材（以下、「本セルフレベリング材」という）は、アルミナセメント、ポルトランドセメント及び石膏からなる水硬性成分を含むものである。
【００６８】
本セルフレベリング材の水硬性成分として含まれるアルミナセメントとしては、鉱物組成の異なるものが数種知られ市販されているが、何れも主成分はモノカルシウムアルミネート（ＣＡ）であり、市販品はその種類によらず使用することができる。
【００６９】
本セルフレベリング材の水硬性成分として含まれるポルトランドセメントは、普通ポルトランドセメント、早強ポルトランドセメント、超早強ポルトランドセメント、中庸熱ポルトランドセメント、低熱ポルトランドセメント及び白色ポルトランドセメントなどのポルトランドセメントから、適宜選択して用いることができる。また、さらに、高炉セメント、フライアッシュセメント及びシリカセメントなどの混合セメントなどから、適宜選択して用いることができる。
【００７０】
本セルフレベリング材の水硬性成分として含まれる石膏は、無水石膏、半水石膏及び二水石膏等の各石膏がその種類を問わず、１種又は２種以上の混合物として使用できる。石膏は、自己流動性水硬性組成物と水とを混練して得られるモルタルが硬化した後の寸法安定性を保持する成分として機能するものである。
【００７１】
本セルフレベリング材の水硬性成分として、アルミナセメント、ポルトランドセメント及び石膏からなる水硬性成分を用いることが好ましい。水硬性成分は、好ましくはアルミナセメント２０〜８０質量部、ポルトランドセメント５〜７０質量部及び石膏５〜４５質量部（アルミナセメント、ポルトランドセメント及び石膏の合計は、１００質量部である。）からなる組成、さらに好ましくはアルミナセメント２５〜７０質量部、ポルトランドセメント１０〜６０質量部及び石膏１０〜４０質量部（アルミナセメント、ポルトランドセメント及び石膏の合計は、１００質量部である。）からなる組成、より好ましくはアルミナセメント３０〜６０質量部、ポルトランドセメント２０〜５０質量部及び石膏１５〜３５質量部（アルミナセメント、ポルトランドセメント及び石膏の合計は、１００質量部である。）、特に好ましくはアルミナセメント４０〜５０質量部、ポルトランドセメント３０〜４０質量部及び石膏２０〜３０質量部（アルミナセメント、ポルトランドセメント及び石膏の合計は、１００質量部である。）からなる組成を用いることにより、急硬性を有し、低収縮性又は低膨張性で硬化中の体積変化が少ない硬化体を得られやすいために好ましい。
【００７２】
本セルフレベリング材は、セルフレベリング材スラリー硬化体層の乾燥クラックを防止することにより、硬化体の通気性を大幅に低下させる効果を有し、さらに、硬化体の引張り強度がより高まることから樹脂粉末を使用することが好ましい。
【００７３】
本セルフレベリング材では、構成成分の配合比率を厳格に品質管理できることから、構成成分をプレミックス化して供給することが好ましい。このため使用する樹脂粉末についても粉末状の再乳化型樹脂粉末であることが好ましい。
【００７４】
本セルフレベリング材に含まれる樹脂粉末は、乾燥によって発生する収縮応力がひび割れ発生に繋がる過程で、ひび割れの発生に対する抵抗性を向上させる効果及び硬化体組織を緻密化する効果がある。樹脂粉末としては、樹脂の粉末化方法などの製法については特にその種類は限定されず、公知の製造方法で製造されたものを用いることができ、また樹脂粉末としては、ブロッキング防止剤を主に樹脂粉末の表面に付着しているものを用いることができる。樹脂粉末は、水性ポリマーディスパーションを噴霧やフリーズドライなどの方法で、溶媒を除去し乾燥した再乳化型の樹脂粉末を用いることが好ましい。
【００７５】
樹脂粉末としては、ポリアクリル酸エステル樹脂系、スチレンブタジエン合成ゴム系及び酢酸ビニルベオバアクリル共重合系から選択される１以上の樹脂を使用することができ、特に、酢酸ビニルベオバアクリル共重合系の再乳化型樹脂粉末やアクリル酸エステル−メタアクリル酸エステル共重合系の再乳化型樹脂粉末を好適に用いることができる。
【００７６】
樹脂粉末の粒子径は、３１５μｍふるい上残分が３％以下、さらに３００μｍふるい上残分が３％以下、特にさらに３００μｍふるい上残分が２％以下のものを好ましく用いることができる。
【００７７】
樹脂粉末は、水硬性成分１００質量部に対して、好ましくは０．５〜２０質量部、より好ましくは０．８〜１５質量部、さらに好ましくは２．０〜８．０質量部、特に好ましくは０．８〜１０質量部を配合したものを用いることができる。樹脂粉末の割合が、４．０〜７．０質量部の範囲より大きい場合、水を加えて得られるスラリーの粘度が高くなり施工性が低下するとともに、硬化体の圧縮強度が低下する傾向があるので、０．５〜２０質量部の範囲であることが好ましい。また、０．５〜２０質量部の範囲より小さい場合には、硬化体の引張り強度の向上効果、通気性の低減効果が小さくなる傾向があるので、０．５〜２０質量部の範囲の下限以上であることが好ましい。
【００７８】
本発明の施工方法に用いるセルフレベリング材は、アルミナセメント、ポルトランドセメント及び石膏からなる水硬性成分及び樹脂粉末を含み、樹脂粉末は、ポリアクリル酸エステル樹脂系、スチレンブタジエン合成ゴム系及び酢酸ビニルベオバアクリル共重合系から選択される１以上の樹脂であることが好ましい。さらに無機粉末、細骨材、凝結調整剤、流動化剤、増粘剤及び消泡剤から選択される少なくとも１種以上を含むことが好ましい。本発明の施工方法に用いるセルフレベリング材は、アルミナセメント、ポルトランドセメント及び石膏からなる水硬性成分及び樹脂粉末を含み、さらに無機粉末、細骨材、凝結調整剤、流動化剤、増粘剤及び消泡剤を含むことが好ましい。
【００７９】
本セルフレベリング材は、高炉スラグ微粉末、フライアッシュ、シリカヒューム、炭酸カルシウム微粉末及びドロマイト微粉末から選択される少なくとも１種以上の無機成分を含むことが好ましく、特に高炉スラグ微粉末を含むことにより、乾燥収縮による硬化体の耐クラック性を高めることができる。セルフレベリング材において、無機成分の添加量は、水硬性成分１００質量部に対し、好ましくは１０〜２００質量部、より好ましくは２０〜１５０質量部、さらに好ましくは３０〜１３０質量部、特に好ましくは４０〜１００質量部とすることが好ましい。
【００８０】
本セルフレベリング材において、高炉スラグ微粉末の添加量は、水硬性成分１００質量部に対し、好ましくは１０〜２００質量部、より好ましくは２０〜１５０質量部、さらに好ましくは３０〜１３０質量部、特に好ましくは４０〜１００質量部とすることが好ましい。高炉スラグ微粉末の添加量が、少なすぎると硬化体の乾燥収縮が大きくなり、多すぎると初期強度の低下を招くことがある。高炉スラグ微粉末は、ＪＩＳ  Ａ  ６２０６に規定されるブレーン比表面積３０００ｃｍ２／ｇ以上のものを用いることができる。
【００８１】
本セルフレベリング材は、必要に応じてさらに細骨材を含むことができる。細骨材は、水硬性成分１００質量部に対し、好ましくは３０〜５００質量部、より好ましくは４０〜４００質量部、さらに好ましくは６０〜３００質量部、特に好ましくは８０〜１５０質量部の範囲が好ましい。細骨材としては、粒径２ｍｍ以下の骨材、好ましくは粒径０．０７５〜１．５ｍｍの骨材、さらに好ましくは粒径０．１〜１ｍｍの骨材、特に好ましくは０．１５〜０．６ｍｍの骨材を主成分としていることが好ましい。細骨材の粒径は、ＪＩＳ  Ｚ  ８８０１に規定される呼び寸法の異なる数個のふるいを用いて測定する。
【００８２】
細骨材の種類は、珪砂、川砂、海砂、山砂及び砕砂などの砂類、アルミナクリンカー、シリカ粉、粘土鉱物、廃ＦＣＣ触媒及び石灰石などの無機材料、ウレタン砕、ＥＶＡフォーム及び発砲樹脂などの樹脂粉砕物などから選択して用いることができる。特に細骨材としては、珪砂、川砂、海砂、山砂及び砕砂などの砂類、廃ＦＣＣ触媒、石英粉末並びにアルミナクリンカーなどから選択したものを好ましく用いることができる。
【００８３】
本セルフレベリング材は、材料分離を抑制しつつ好適な流動性を確保するために、流動化剤（高性能減水剤などの減水剤）を用いることが好ましい。水硬性成分であるアルミナセメントの発現強度は、水／セメント比の影響を大きく受けることから、減水効果を有する流動化剤を使用して水／水硬性成分比を小さくすることが特に好ましい。
【００８４】
流動化剤としては、減水効果を併せ持つ、メラミンスルホン酸のホルムアルデヒド縮合物、カゼイン、カゼインカルシウム、リグニン系、ポリエーテル系等及びポリエーテルポリカルボン酸などの市販のものから選択した流動化剤が、その種類を問わず使用でき、特にポリエーテル系等及びポリエーテルポリカルボン酸などから選択した市販の流動化剤を用いることが好ましい。
【００８５】
流動化剤は、使用する水硬性成分に応じて、特性を損なわない範囲で適宜添加することができ、水硬性成分１００質量部に対して好ましくは０．０１〜２．０質量部、さらに好ましくは０．０２〜１．０質量部、特に好ましくは０．０５〜０．５質量部を配合することができる。添加量が０．０１〜２．０質量部の範囲の下限より少ないと好適な効果（優れた流動性と高い硬化体強度）を発現しない可能性があるため、０．０１〜２．０質量部の範囲の下限以上であることが好ましい。また添加量が０．０１〜２．０質量部の範囲の上限より多い場合には、添加量に見合った効果は期待できないことがあるために単に不経済であるだけでなく、場合によっては粘稠性も大きくなり所要の流動性を得るための混練水量が増大して強度性状が悪化する場合が考えられる。そのため、流動化剤の添加量は、０．０１〜２．０質量部の範囲の上限以下であることが好ましい。
【００８６】
本セルフレベリング材に対して使用する本セルフレベリング材に含まれる水硬性成分やその他の構成成分に応じて、特性を損なわない範囲で、凝結調整剤を適宜添加することが好ましい。凝結遅延剤及び凝結促進剤の成分、添加量及び混合比率を適宜選択することによって、本セルフレベリング材の可使時間と速硬性・速乾性とを調整することができ、本セルフレベリング材としての使用が非常に容易になるためである。
【００８７】
凝結遅延剤としては、公知の凝結遅延剤を用いることができる。凝結遅延剤の一例として、硫酸ナトリウム、重炭酸ナトリウム、酒石酸ナトリウム類、リンゴ酸ナトリウム、クエン酸ナトリウム類及びグルコン酸ナトリウムなどの有機酸など、無機ナトリウム塩及び有機ナトリウム塩などのナトリウム塩並びにオキシカルボン酸類などをから選択した成分のうちの一つを単独で又は２種以上の成分を併用して用いることができる。
【００８８】
オキシカルボン酸類は、オキシカルボン酸及びこれらの塩を含む。オキシカルボン酸としては、例えばクエン酸、グルコン酸、酒石酸、グリコール酸、乳酸、ヒドロアクリル酸、α−オキシ酪酸、グリセリン酸、タルトロン酸、リンゴ酸などの脂肪族オキシ酸、サリチル酸、ｍ−オキシ安息香酸、ｐ−オキシ安息香酸、没食子酸、マンデル酸、トロパ酸等の芳香族オキシ酸等を挙げることができる。オキシカルボン酸の塩としては、例えばオキシカルボン酸のアルカリ金属塩（具体的にはナトリウム塩、カリウム塩など）、アルカリ土類金属塩（具体的にはカルシウム塩、バリウム塩、マグネシウム塩など）などを挙げることができる。
【００８９】
特に重炭酸ナトリウムやＬ−酒石酸ナトリウムは、凝結遅延効果、入手容易性、価格の面から好ましい。
【００９０】
凝結遅延剤は、１種又は２種類以上を用いる場合、それぞれの凝結遅延剤の添加量が水硬性成分１００質量部に対して、好ましくは０．０１〜１．５質量部であり、より好ましくは０．１〜１．２質量部、さらに好ましくは０．２〜１．０質量部、特に好ましくは０．２５〜０．８質量部の範囲で用いることにより好適な流動性を得ることができる可使時間（ハンドリングタイム）を確保できることから好ましい。
【００９１】
凝結促進剤としては、公知の凝結を促進する成分を用いることができ、例えば、凝結促進効果を有するリチウム塩を好適に用いることができる。リチウム塩の一例として、炭酸リチウム、塩化リチウム、硫酸リチウム、硝酸リチウム、水酸化リチウムなどの無機リチウム塩や、酢酸リチウム、酒石酸リチウム、シュウ酸リチウム、リンゴ酸リチウム、クエン酸リチウムなどの有機酸有機リチウム塩などのリチウム塩を用いることができる。特に炭酸リチウムは、凝結促進効果、入手容易性、価格の面から好ましい。
【００９２】
凝結促進剤としては、特性を妨げない粒径を用いることが好ましく、粒径は５０μｍ以下にすることが好ましい。特にリチウム塩を用いる場合、リチウム塩の粒径は５０μｍ以下、さらに３０μｍ以下、特に１０μｍ以下が好ましく、粒径が５０μｍの範囲より大きくなるとリチウム塩の溶解度が小さくなり、特に顔料添加系では微細な多数の斑点として目立ち、美観を損なう場合があるため、５０μｍ以下の範囲であることが好ましい。
【００９３】
凝結促進剤は、水硬性成分１００質量部に対して、好ましくは０．０１〜１質量部であり、より好ましくは０．０１〜０．５質量部、さらに好ましくは０．０２〜０．３質量部、特に好ましくは０．０２〜０．２質量部の範囲で用いることによって、セルフレベリング材の可使時間を確保したのち好適な速硬性・速乾性を得ることができることから好ましい。
【００９４】
本セルフレベリング材は、増粘剤を含むことができる。増粘剤は、ヒドロキシエチルメチルセルロースを含み、ヒドロキシエチルメチルセルロースを除く他のセルロース系、スターチエーテルやグアガム等の化工澱粉系、蛋白質系、ラテックス系、及び水溶性ポリマー系などの増粘剤を併用して用いることができる。
【００９５】
増粘剤の添加量は、本発明の特性を損なわない範囲で添加することができ、水硬性成分１００質量部に対して、好ましくは０．００１〜２質量部、さらに好ましくは０．００５〜１．５質量部、より好ましくは０．０１〜１質量部、特に０．０５〜０．８質量部含むことが好ましい。増粘剤の添加量が多くなると、モルタル（スラリー）粘度が増加して流動性の低下を招く恐れがあるために上記の好ましい範囲で用いることが好ましい。
【００９６】
本セルフレベリング材において、増粘剤及び消泡剤を併用して用いることは、水硬性成分や細骨材などの骨材分離の抑制、気泡発生の抑制、硬化体表面の改善に好ましい効果を与え、本セルフレベリング材の硬化物の特性を向上させる上で好ましい。
【００９７】
本セルフレベリング材に含まれる消泡剤は、シリコーン系、アルコール系、ポリエーテル系などの合成物質又は鉱物油系、植物由来の天然物質など、公知のものを１種又は２種以上を組み合わせて用いることができる。
【００９８】
消泡剤の添加量は、本セルフレベリング材の特性を損なわない範囲で添加することができ、１種類の消泡剤を用いる場合、水硬性成分１００質量部に対して、好ましくは０．００１〜３．０質量部、さらに好ましくは０．００５〜２．５質量部、より好ましくは０．０１〜２．０質量部、特に０．０２〜１．７質量部含むことが好ましい。消泡剤の添加量は、０．００１〜３．０質量部の範囲内が、好適な消泡効果が認められるために好ましい。
【００９９】
また、２種類以上の消泡剤を併用する場合の消泡剤の添加量は、それぞれの消泡剤の添加量が水硬性成分１００質量部に対して、好ましくは０．００１〜２質量部、さらに好ましくは０．００５〜１．５質量部、より好ましくは０．０１〜１．３質量部、特に０．０２〜１．１質量部含むことが好ましい。消泡剤の添加量は、０．００１〜２質量部の範囲内が、好適な消泡効果が認められるために好ましい。
【０１００】
本セルフレベリング材を構成する場合に、特に好適な成分構成は、アルミナセメント、ポルトランドセメント及び石膏からなる水硬性成分と、樹脂粉末、無機成分及び珪砂などの細骨材と、流動化剤と、増粘剤と、消泡剤と、凝結調整剤とを含むものである。
【０１０１】
所定の水硬性成分、樹脂粉末、無機成分、細骨材、流動化剤、増粘剤、消泡剤及び凝結調整剤などを混合機で混合し、本セルフレベリング材のプレミックス粉体を得ることができる。
【０１０２】
本セルフレベリング材のプレミックス粉体は、所定量の水と混合・攪拌して、スラリー状のセルフレベリング性を有するスラリー（モルタル）を製造することができ、そのスラリーを硬化させてセルフレベリング材の硬化体を得ることができる。
【０１０３】
本セルフレベリング材は、水と混合・攪拌してスラリー（モルタル）を製造することができ、水の添加量を調整することにより、スラリー（モルタル）の流動性、可使時間、材料分離性、スラリー（モルタル）硬化体の強度などを調整することができる。
【０１０４】
本セルフレベリング材のスラリーは、本セルフレベリング材（Ｃ）と水（Ｗ）とを質量比（Ｗ／Ｃ）が好ましくは０．１６〜０．２８の範囲、さらに好ましくは０．１８〜０．２６の範囲、より好ましくは、０．１９〜０．２５の範囲、特に好ましくは０．２０〜０．２４の範囲になるように配合して混練することが好ましい。
【０１０５】
本セルフレベリング材は、水と混合して調製したセルフレベリング性（自己流動性）を有するスラリー（モルタル）のフロー値が、好ましくは１９０〜２７０ｍｍ、さらに好ましくは２００〜２６０ｍｍ、特に好ましくは２１０〜２５５ｍｍに調整されていることが、施工の容易さ及び平滑性の高い硬化体表面を得られやすいという理由により好ましい。
【０１０６】
本セルフレベリング材のスラリーの施工厚さは、コンクリート床スラブ表面の凹凸状態やスラブ面の傾斜状態によって異なり、個々の施工現場毎に適宜厚さを設定することができ、床スラブ面の最も凸部分上面を基準にして、好ましくは施工厚さ２ｍｍ〜７０ｍｍの範囲、さらに好ましくは施工厚さ２ｍｍ〜５０ｍｍの範囲、より好ましくは施工厚さ２ｍｍ〜４０ｍｍの範囲、特に好ましくは施工厚さ２ｍｍ〜３０ｍｍの範囲で流し込み施工することが好ましい。
【０１０７】
本セルフレベリング材のスラリーを床スラブ面の最も凸部分上面を基準にして２ｍｍ〜５ｍｍの高さまで薄く施工する場合は、スラリーを流し込み施工しながら、スパイクローラー、とんぼ、コテなどを用いてスラリーを均等に広げる操作を行い、床スラブ全体に薄層で高い水平レベルの前記スラリーを形成することが好ましい。本セルフレベリング材のスラリーを床スラブ面の最も凸部分上面を基準にして５ｍｍ〜７０ｍｍの高さまで厚く施工する場合には、スラリーを流し込み施工しながら、とんぼなどを用いてスラリーが均等に広がるように補助的な操作を行い、床スラブ全体に厚層で高い水平レベルの前記スラリーを形成することが好ましい。
【０１０８】
本セルフレベリング材スラリーは、良好な施工性を確保するために充分な可使時間（ハンドリングタイム）を有している。セルフレベリング材スラリーの可使時間は、スラリー調製から好ましくは４０分間であり、さらに好ましくは５０分間であり、特に好ましくは６０分間である。
【０１０９】
本セルフレベリング材のスラリーは、施工場所の温度や湿度の条件にもよるが、施工終了後１時間〜３時間の間に硬化を開始し、硬化の進行に伴って硬化体の表面硬度が上昇し、硬化体表面の含水量が低下する。セルフレベリング材スラリー硬化体層の表面のショア硬度は、セルフレベリング材のスラリーの打設の完了から２時間後に１０以上であることが好ましい。また、セルフレベリング材スラリー硬化体層の表面のショア硬度は、スラリーの打設（施工）から好ましくは６時間後に５０以上、さらに好ましくは４時間後に５０以上、より好ましくは３．５時間後に５０以上、特に好ましくは３時間後に５０以上であり、スラリー施工が終了した後、速やかに硬化が進行することによってセルフレベリング材スラリーの施工が完了する。
【０１１０】
また、本セルフレベリング材のスラリー硬化体表面の含水量は、塗り床材の施工に適した含水量である５％未満（Ｄ値が６９０未満）に到達するまでの時間（スラリーの打設からの経過時間）が、好ましくは１２時間〜２４時間であり、さらに好ましくは１２時間〜２２時間であり、より好ましくは１２時間〜２０時間であり、特に好ましくは１２時間〜１８時間である。本発明で用いる速硬性・速乾性に優れた本セルフレベリング材を用いることによって、速やかに良好な硬化状態と表面乾燥状態を得ることができ、次工程である塗り床材の施工工程への移行が翌日には可能となる。
【０１１１】
本セルフレベリング材を用いた場合、セルフレベリング材スラリー硬化体層の長さ変化率の膨張は、好ましくは０〜０．０８％、さらに好ましくは０〜０．０６％、特に好ましくは０〜０．０５％の範囲であり、長さ変化率の収縮が好ましくは−０．０８〜０％、さらに好ましくは−０．０６〜０％、特に好ましくは−０．０５〜０％の範囲であり、前記の膨張又は収縮の特性を有するセルフレベリング材が、硬化体自体のクラック発生を防止でき、さらに下地となる下地調整材層及び上層に施工される塗り床材との間で高い接着力を保持できることから好ましい。上記の長さ変化率の範囲を外れた場合には、セルフレベリング材スラリーの硬化体の硬化収縮によってクラックが生じることがあるため、前記範囲内であることが好ましい。
【０１１２】
＜塗り床材＞
本発明の施工方法では、セルフレベリング材スラリー硬化体層の上面に、塗り床材仕上げ層を設けることができる。塗り床材仕上げ層は、一般に、塗り床材用プライマー層、塗り床材用ベースコート層及び塗り床材用トップコート層から構成される。また、目的・用途によっては塗り床材用プライマー層と塗り床材用ベースコート層とを用いて構成され、さらに塗り床材用プライマー層を設けたのち、塗り床材用ベースコート層及び塗り床材用トップコート層をそれぞれ複数層設けて構成される。
【０１１３】
本発明の施工方法において、塗り床材仕上げ層を設けるために用いる塗り床材の種類としては、要求される特性に応じて有機質系塗り床材又は無機質系塗り床材から適宜選択して用いることができる。
【０１１４】
本発明の施工方法に用いる塗り床材用プライマー層は、塗り床材の下地との付着性向上や下地への吸い込み防止、塗り床材のピンホール防止のために用いられる。また、塗り床材用プライマー層の形成のために、有機質系塗り床材用プライマー及び無機質系塗り床材用プライマーなどを用いることができる。
【０１１５】
塗り床材用プライマー層を設けるために用いる有機質系塗り床材用プライマーは、溶剤形エポキシ樹脂系、無溶剤形エポキシ樹脂系、水性形エポキシ樹脂系、水性形エポキシ樹脂系とセメントの混合物、溶剤形ウレタン樹脂系、溶剤形ウレタン樹脂系とセメントの混合、無溶剤形ウレタン樹脂系、湿気硬化形ウレタン樹脂系、湿気硬化形ウレタン樹脂系とセメントの混合、メタクリル樹脂系、溶剤形アクリル樹脂系及び水性形アクリル樹脂系等を用いることができる。また、用途により有機系顔料、無機系顔料、タルク、炭酸カルシウム及び粉末状シリカ等の充填材を含有した塗り床材用プライマーを用いることができる。
【０１１６】
本発明の施工方法に用いる無機質系塗り床材用プライマーは、水性形エチレン酢酸ビニル樹脂系、水性形アクリル樹脂系、溶剤形エポキシ樹脂系及び溶剤形アクリル樹脂系等を用いることができる。
【０１１７】
本発明の施工方法に用いる塗り床材用プライマーの施工においては、各塗り床材メーカーの施工要領書に準拠し、刷毛やローラーを適宜選択して使用することができる。
【０１１８】
本発明で使用する塗り床材用ベースコート層は、塗り床材の耐久性、機械的強度、弾性等の主な機能を付与するために用いられる。また、塗り床材用ベースコート層の形成のために、有機質系塗り床材用ベースコート及び無機質系塗り床材用ベースコートなどを用いることができる。具体的には、塗り床材用ベースコート層を設けるための材料（塗り床材用ベースコート）として、エポキシ樹脂系塗り床材、ウレタン樹脂系塗り床材、メタクリル樹脂系塗り床材、アクリル樹脂系塗り床材、ポリエステル樹脂系塗り床材、ビニルエステル系塗り床材及びポリマーセメント系塗り床材から選択されるいずれか一つを用いることが好ましい。これらの塗り床材用ベースコートを、上述の下地調整材及びセルフレべリング材と共に施工して塗り床材用ベースコートを設けることにより、美観の良好な仕上りを得ることができるためである。
【０１１９】
塗り床材用ベースコート層を設けるために、本発明の施工方法に用いる有機質系塗り床材用ベースコートとして、さらに具体的には、溶剤形エポキシ樹脂系、無溶剤形エポキシ樹脂系、水性形エポキシ樹脂系、溶剤形ウレタン樹脂系、無溶剤形ウレタン樹脂系、湿気硬化形ウレタン樹脂系、メタクリル樹脂系、溶剤形アクリル樹脂系、水性形アクリル樹脂系、ポリエステル樹脂系及びビニルエステル樹脂系等の塗り床材を用いることができる。また用途により有機系顔料、無機系顔料、タルク、炭酸カルシウム及び粉末状シリカ等の充填材さらには細骨材を含有した有機質系塗り床材を、塗り床材用ベースコートとして用いることができる。
【０１２０】
塗り床材用ベースコート層を設けるために、本発明の施工方法に用いる無機質系塗り床材用ベースコートとして、さらに具体的には、ポルトランドセメント、白色ポルトランドセメント、超速硬セメント、特殊速硬形セメント及びアルミナセメントからなる１種又は２種以上を組み合わせたセメント質、及びエチレン酢酸ビニル、スチレンブタジエンゴム、クロロプレンゴム、アクリル及びエポキシ等の合成樹脂エマルションからなる１種又は２種以上を組み合わせた樹脂から構成される塗り床材を用いることができる。また、用途により有機系顔料、無機系顔料、タルク、炭酸カルシウム、粉末状シリカ等の充填材を含有した無機質系塗り床材を、塗り床材用ベースコートとして用いることができる。
【０１２１】
本発明の施工方法に用いる塗り床材用ベースコートの施工においては、各塗り床材メーカーの施工要領書に準拠し、コテ、ローラー又は刷毛を適宜選択して使用することができる。
【０１２２】
本発明で用いる塗り床材用トップコート層は、耐候性、耐汚染性、防滑性及びつや消し仕上げ等のベースコート層の保護や各種機能を付与することを目的として用いられる。
【０１２３】
本発明の施工方法に用いる有機質系又は無機系の塗り床材用トップコートとしては、溶剤形エポキシ樹脂系、無溶剤形エポキシ樹脂系、水性形エポキシ樹脂系、溶剤形ウレタン樹脂系、溶剤形ウレタン樹脂系、湿気硬化形ウレタン樹脂系、メタクリル樹脂系、溶剤形アクリル樹脂系、水性形アクリル樹脂系、ポリエステル樹脂系及びビニルエステル樹脂系等から選択される１種又は２種以上を適宜選択し、これらの材料を用いて１層又は２層以上のトップコート層を施工することができる。
【０１２４】
本発明の施工方法に用いる塗り床材用トップコートの施工においては、各塗り床材メーカーの施工要領書に準拠し、コテ、ローラー又は刷毛等を適宜選択して使用することができる。
【０１２５】
＜張り床材仕上げ層＞
本発明の施工方法における張り床材仕上げ層は、タイル仕上げ、天然石板仕上げ、陶磁器板仕上げ、金属板仕上げ、樹脂板仕上げ及び樹脂シート仕上げから選択される張り床仕上げを適宜選択して用いることにより設けることができ、上述の下地調整材及びセルフレべリング材と共に施工することにより、美観の良好な仕上りを得ることができる。
【実施例】
【０１２６】
以下、本発明について実施例に基づいて詳細に説明する。但し、本発明は下記の実施例により制限されるものでない。
【０１２７】
＜実験例１〜４並びに参考例１及び２：セルフレベリング材の評価＞
（特性の評価方法）
（１）セルフレベリング材スラリーの流動性評価：
・フロー値の測定法：
ＪＡＳＳ・１５Ｍ−１０３に準拠して測定する。厚さ５ｍｍのみがき板ガラスの上に内径５０ｍｍ、高さ５１ｍｍの樹脂製パイプ（内容積１００ｍｌ）を設置し、練り混ぜたセルフレベリング材スラリーを樹脂製パイプの上端まで充填した後、パイプを鉛直方向に引き上げる。スラリーの広がりが静止した後、直角２方向の直径を測定し、その平均値をフロー値とし、スラリーの流動性を評価する。
【０１２８】
・ＳＬ値の測定方法：
ＳＬ値は、図２に示すＳＬ測定器を使用し、幅３０ｍｍ×高さ３０ｍｍ×長さ７５０ｍｍのレールに、先端より長さ１５０ｍｍのところに堰板を設け、混練直後のスラリーを所定量満たして成形する。成形直後に堰板を引き上げて、スラリーの流れの停止後に、標点（堰板の設置部）からスラリー流れの最短部までの距離を測定し、その値（ＳＬ値）をＬ０とし、堰板より２００ｍｍ流れる時間を測定し、その測定時間をＳＬ流動速度（Ｌ０）（秒／２００ｍｍ）とする。
【０１２９】
同様に成形後２０分又は３０分後に堰板を引き上げて、スラリーの流れの停止後に、標点（堰板の設置部）からスラリー流れの最短部までの距離を測定し、その値（ＳＬ値）をＬ２０又はＬ３０とし、堰板より２００ｍｍ流れる時間を測定してその測定時間をそれぞれＳＬ流動速度（Ｌ２０、Ｌ３０）（秒／２００ｍｍ）とする。
・評価条件は、温度２０℃、湿度６５％の環境下で行う。
【０１３０】
（２）セルフレベリング材スラリー硬化体の長さ変化の評価：
・長さ変化率の測定は、図３に示す装置を用いる。長さ変化率の測定は、混練直後のスラリーを型内部の型枠の高さまで打設し、打設直後より長さ変化の測定を開始し、測定間隔は５分毎で行い、材齢２８日まで測定する。測定条件は、２０℃、ＲＨ６５％の気中で行う。
【０１３１】
セルフレベリング材スラリーの硬化時の長さ変化率は、図３（ａ）に示すＳＵＳ製円盤７５ｂと変位センサー７４の端部（ＳＵＳ製円盤７５ｂ側の端部）との間隔の変化量（ｍｍ）を、ＳＵＳ製円盤７５ａとＳＵＳ製円盤７５ｃとの間隔（４８０ｍｍ）で除した値とする。
【０１３２】
図４、図５及び図６は、セルフレベリング材スラリーが硬化する過程の試料の長さ変化の一例を模式的に表した図である。
【０１３３】
図４では、測定試料の材齢０日（ａ点）を基長として、硬化と共に膨張し、ｂ点で最も膨張し、その後次第に収縮し、材齢２８日（ｃ点）の長さとなる。数式（１）〜数式（３）において、Ｂはａ点の試料の長さであり、Ｃはｂ点の試料の長さであり、Ａはｃ点の試料の長さである。
【０１３４】
図５では、測定試料の材齢０日（ａ点）を基長として、硬化と共に膨張することなく、次第に収縮し、材齢２８日（ｃ点）の長さとなる。数式（１）〜（３）において、ＢとＣはａ点の試料の長さであり、Ａはｃ点の試料の長さである。
【０１３５】
図６では、測定試料の材齢０日（ａ点）を基長として、硬化と共に収縮することなく、次第に膨張し、材齢２８日（ｃ点）の長さとなる。数式（１）〜（３）において、Ｂはａ点の試料の長さであり、ＡとＣはｃ点の試料の長さである。
【０１３６】
・長さ変化率の測定法：図３に示す装置を用いて測定し、下記数式（１）に従い、長さ変化率を算出する。測定試料は、セルフレベリング材スラリーを型詰めし、打設直後を材齢０日とする。測定条件は、２０℃、ＲＨ６５％の気中で行う。長さ変化率の（−）は収縮を意味し、（＋）は膨張を意味する。
【０１３７】
【数１】
2010019012.tif 000003
【０１３８】
・長さ変化率の膨張の測定法：図３に示す装置を用いて、長さ変化率の測定法で作製した測定試料を用いて測定する。長さ変化率の膨張は、試料の最も膨張したときの試料の長さ（Ｃ）であり、数式（２）に従い、算出する。
【０１３９】
【数２】
2010019012.tif 000004
【０１４０】
・長さ変化率の収縮の測定法：図３に示す装置を用いて、長さ変化率の測定法で作製した測定試料を用いて測定する。長さ変化率の収縮は、試料の最も膨張したときの長さを基長として、数式（３）に従い、算出する。
【０１４１】
【数３】
2010019012.tif 000005
【０１４２】
（３）セルフレベリング材スラリー硬化体の表面特性の評価：
・ショア硬度の測定法：セルフレベリング材スラリー流し込み後から所定の経過時間において、硬化した表面にスプリング式硬度計タイプＤ型（上島製作所製）を用いて任意の３〜５カ所に垂直に押し付ける。その時のスプリング式硬度計タイプＤ型のゲージの読み取り値の平均値をその時間のショア硬度とし表面硬度を評価する。
【０１４３】
・引っかき強さの測定法：セルフレベリング材スラリー流し込み後から所定の経過時間において、硬化した表面を引っかき試験器（日本建築仕上学会式日本塗り床工業会認定品）を用いて任意の３〜５カ所に、定規に沿って２ｃｍ／秒の速さで約１０ｃｍの長さの引っかき傷をつける。荷重１．０ｋｇでの引っかき傷幅をクラックスケール及びルーペを用いて測定し、その時間の引っかき強さとし表面硬度を評価する。
【０１４４】
・硬化体表面の水分量
セルフレベリング材スラリー流し込み後から所定の経過時間において、コンクリート・モルタル水分計（ケット科学研究所社製）を用いて、硬化した表面の水分量（Ｄ値）を測定する。日本床施工技術研究協議会の「コンクリート床下地表層部の諸品質の測定方法、グレード」に基づき、測定値Ｄ値（ＨＩ−５００）が６９０未満となった場合に、５％未満の水分量であると判定する。
【０１４５】
・硬化体表面の性状：
スラリー硬化体表面の性状は、セルフレベリング材スラリーを、１３ｃｍ×１９ｃｍの樹脂製の型枠へ厚さ１０ｍｍで流し込んで硬化させ、材齢２４時間時点で、粉化及び微細な凹凸の有無を目視で観察することで評価した。評価は以下の通りとする。
評価条件は、温度２０℃、湿度６５％の環境下で行う。
○：無し、×：有り。
【０１４６】
（４）セルフレベリング材スラリー硬化体の圧縮強度（Ｎ／ｍｍ２）及び曲げ強度（Ｎ／ｍｍ２）の評価：
・ＪＩＳ  Ｒ  ５２０１に示される４×４×１６ｃｍの型枠に生成モルタルを型詰めして、温度２０℃、湿度６５％で２４時間気中養生した後、脱型し、さらに気中で所定期間（７日、２８日）追加養生して成型体を得る。成型体は、ＪＩＳ  Ｒ  ５２０１記載の方法に従い測定する。
【０１４７】
（５）接着強さの評価：
・接着強さの測定法：
ＮＮＫ−００５：２０００（日本塗り床工業会）の塗り床材の付着強さ試験方法に準拠して測定する。セルフレベリング材スラリー流し込み後から材齢１４日後のセルフレベリング材スラリー硬化体層の上に、塗り床材用プライマー層を設け、その上に塗り床材用ベースコートを塗布し塗り床材用ベースコート層を設ける。材齢７日後の塗り床材用ベースコート層に付着面が４０ｍｍ×４０ｍｍの正方形の鋼製ジグを接着剤にて５ヶ所に接着させる。接着剤が硬化した後、鋼製ジグの周囲に沿ってセルフレベリング材スラリー硬化体層に達するまでダイヤモンドカッターなどで切り込みを入れ、鋼製ジグを建研式接着試験機に取り付て徐々に引張り荷重を加え、破断するまで加圧を行なう。破断するまでの最大荷重を最大引張り荷重とし、５ヶ所の平均値を塗り床材との接着強さとして接着強さを評価する。
塗り床材との接着強さは数式（４）に従い算出する。
【０１４８】
【数４】
2010019012.tif 000006
【０１４９】
（６）耐動荷重性の評価：
・キャスター性試験の測定法：
セルフレベリング材スラリー流し込み後から材齢１４日後のセルフレベリング材スラリー硬化体層の上に、塗り床材用プライマー層を設け、その上に塗り床材を塗布し硬化体層を設け、材齢７日まで養生期間をおいた後、ＥＮ１３８９２−５（２００３）の試験方法に準拠してへこみ量（耐動荷重性）を測定する。試験装置は、試験体を載せる載台を直角方向及び平行方向に作動させる運転装置をもち、載台とキャスターの回転軸とは互いに直角に位置し、水平に動くようになっている。試験条件は、２０００±１０Ｎの荷重がかかった１輪のスチール製キャスターを用い、試験体の載った載台のストロークが、一方向は３９０±２ｍｍストローク幅で７±０．４ｒｐｍとし、もう一方向は２６０±２ｍｍストローク幅で１．７２±０．１ｒｐｍとする。供試体上の所定面積を往復する過程を１回として、１万回繰返し運転を行うこととする。測定は、運転終了後に試験体表面の直角方向及び平行方向にそれぞれ等間隔に４本の線を引き各線の交点（１６点）のへこみ量を測り、その平均へこみ量を求める。
【０１５０】
（使用材料）：以下の材料を使用した。
【０１５１】
１）セルフレベリング材用プライマー  ：  宇部興産社製、ＵプライマーＧ
【０１５２】
２）セルフレベリング材  ：  下記の原材料を表１に示す配合割合で混合したセルフレベリング材を使用した。
・アルミナセメント      ：  フォンジュ、ケルネオス社製、ブレーン比表面積３１００ｃｍ２／ｇ。
・ポルトランドセメント  ：  早強セメント、宇部三菱セメント社製、ブレーン比表面積４５００ｃｍ２／ｇ。
・石膏      ：  ＩＩ型天然無水石膏、コクサイ商事社製、ブレーン比表面積３４６０ｃｍ２／ｇ。
・細骨材    ：  珪砂：６号珪砂。
・無機成分  ：  高炉スラグ微粉末、リバーメント、千葉リバーメント社製、ブレーン比表面積４４００ｃｍ２／ｇ。
・樹脂粉末  ：  酢酸ビニル／バーサチック酸ビニルエステル／アクリル酸エステルの共重合体、日本合成化学社製、ＬＤＭ２０７１Ｐ。
・凝結遅延剤  ：  重炭酸ナトリウム、東ソー社製。
・凝結遅延剤  ：  Ｌ−酒石酸ナトリウム、扶桑化学工業社製。
・凝結促進剤  ：  炭酸リチウム、本荘ケミカル社製。
・流動化剤      ：  ポリカルボン酸系流動化剤、花王社製。
・増粘剤        ：  ヒドロキシエチルメチルセルロース系増粘剤、マーポローズＭＸ−３００００、松本油脂社製。
・消泡剤ａ      ：  ポリエーテル系消泡剤、サンノプコ社製。
・消泡剤ｂ      ：  ポリエーテル系消泡剤、ＡＤＥＫＡ社製。
【０１５３】
３）塗り床材用プライマー
・プライマーａ  ：  エポキシ樹脂系、インフィックスＥＦ、富士丸化学工業社製。
【０１５４】
４）塗り床材用ベースコート
・ベースコートａ  ：  エポキシ樹脂系、オンクリート７３Ｒ、富士丸化学工業社製。
【０１５５】
５）塗り床材用トップコート
・トップコート    ：  エポキシ樹脂系、オンクリート＃５８、富士丸化学工業社製。
【０１５６】
（セルフレベリング材のスラリー調製）
室温２０℃、相対湿度６５％の条件下で、表１に示す配合割合で調製したセルフレベリング材と水とを、実験例１及び実験例２についてはセルフレベリング材１００質量部に対して水２２質量部の割合でそれぞれ配合し、参考例１についてはセルフレベリング材１００質量部に対して水２６質量部の割合で配合し、回転数６５０ｒｐｍのケミスターラーを用いて３分間混練して、セルフレベリング材スラリーを調製した。
【０１５７】
富士丸化学工業社製のエポキシ樹脂系塗り床材の調製は以下に示す方法で行った。
【０１５８】
（塗り床材用プライマーの調製）
室温２０℃、相対湿度６５％の条件下で、塗り床材用エポキシ樹脂系プライマーのＡ剤１００質量部に対してＢ剤５０質量部の割合で配合し、回転数６５０ｒｐｍのケミスターラーを用いて３分間混練して、塗り床材用エポキシ樹脂系プライマーを調製した。
【０１５９】
（塗り床材用ベースコートの調製）
室温２０℃、相対湿度６５％の条件下で、塗り床材用エポキシ樹脂系ベースコートの基剤Ａ１００質量部に対して硬化剤Ｂ２５質量部及び７号珪砂１２５質量部の割合で配合し、回転数６５０ｒｐｍのケミスターラーを用いて３分間混練して、塗り床材用エポキシ樹脂系ベースコートを調製した。
【０１６０】
（塗り床材用トップコートの調製）
室温２０℃、相対湿度６５％の条件下で、塗り床材用エポキシ樹脂系トップコートの基剤Ａ１００質量部に対して硬化剤Ｂ１２．５質量部の割合で配合し、回転数６５０ｒｐｍのケミスターラーを用いて３分間混練して、塗り床材用エポキシ樹脂系トップコートを調製した。
【０１６１】
[実験例１〜２、参考例１]
表１に示す成分を配合したセルフレベリング材を用いてセルフレベリング材スラリーを調製した。スラリーの流動性（フロー値、ＳＬ値）の測定結果を表２に示す。
【０１６２】
室温２０℃、相対湿度６５％の条件下で、ＪＩＳ  Ａ  ５３０４舗装用コンクリート平板に規定する３００ｍｍ×３００ｍｍ×６０ｍｍのコンクリート平板にセルフレベリング材用プライマーの３倍液（原液９０ｇ／ｍ２、水１８０ｇ／ｍ２）を塗布して乾燥した。プライマー造膜後、セルフレベリング材スラリーを施工厚さが１０ｍｍになるよう流し込んで硬化させ、セルフレベリング材スラリー硬化体層を得た。スラリー硬化体の表面硬度（ショア硬度）、引っかき強さ、表面水分量及び表面性状を評価した結果を表３に示す。
【０１６３】
また、前記３種類の配合のセルフレベリング材スラリーを、ＪＩＳ  Ｒ  ５２０１に示される４×４×１６ｃｍの型枠に型詰めして、長さ変化率、圧縮強度及び曲げ強度測定のための供試体を得た。スラリー硬化体の長さ変化率、圧縮強度及び曲げ強度を評価した結果を表３に示す。
【０１６４】
[実験例３〜４、参考例２]
ＪＩＳ  Ａ  ５３０４舗装用コンクリート平板にセルフレベリング材用プライマーを塗布・乾燥してプライマー層が造膜した後、セルフレベリング材スラリーを施工厚さが１０ｍｍになるよう流し込んで硬化させ、ＪＡＳＳ  １５  Ｍ−１０３（セルフレベリング材の品質基準）に記載の表面接着試験用供試体の規定にしたがって、材齢１４日間養生してセルフレベリング材スラリー硬化体層を得た。次に、セルフレベリング材スラリー硬化体層の上に各種塗り床材をそれぞれ施工し、塗り床材が硬化した後７日間養生して塗り床仕上げコンクリート構造体の供試体を得た。
【０１６５】
ＪＩＳ  Ａ  ５３０４舗装用コンクリート平板にセルフレベリング材用プライマーを塗布・乾燥してプライマー層が造膜した後、セルフレベリング材スラリーを施工厚さが１０ｍｍになるよう流し込んで硬化させ、材齢１４日養生してセルフレベリング材スラリー硬化体層を得た。次に、セルフレベリング材スラリー硬化体層の上に塗り床材を施工し、塗り床材が硬化した後７日間養生してキャスター性試験用の塗り床仕上げコンクリート構造体の供試体を得た。
【０１６６】
富士丸化学工業社製のエポキシ樹脂系塗り床材の施工は以下に示す方法で行った。
塗り床材用エポキシ樹脂系プライマーを１５０ｇ／ｍ２になるようローラーを用いて塗布・乾燥してプライマー層を造膜後、塗り床材用エポキシ樹脂系ベースコートを１ｋｇ／ｍ２になるようコテを用いて塗り付け施工してベースコート層を設けた。塗り床材用ベースコートが硬化した後、塗り床材用エポキシ樹脂系トップコートを１．５ｋｇ／ｍ２になるようコテを用いて塗り付け施工してトップコート層を設けた。
【０１６７】
セルフレベリング材と塗り床材とを用いて調製した供試体について、接着試験及びキャスター性試験（耐動荷重性の評価）を行った結果を表４に示す。
【０１６８】
【表１】
2010019012.tif 000007
【０１６９】
【表２】
2010019012.tif 000008
【０１７０】
【表３】
2010019012.tif 000009
【０１７１】
【表４】
2010019012.tif 000010
【０１７２】
（１）参考例１のセルフレベリング材は、スラリーの流動特性が優れるとともに、水硬性成分１００質量％中にアルミナセメントを４４質量％含むことから良好な速硬性を示し、スラリー施工後６時間でショア硬度６６が得られた。なお、ショア硬度４５以上の場合、硬化体層の上に作業者が乗ることが可能である。
【０１７３】
（２）実験例１及び実験例２のセルフレベリング材は、スラリーの流動特性において、フロー値、ＳＬ値ともに参考例１とほぼ同等の流動性を示し、スラリー流動速度については参考例１以上に良好な特性が得られている。さらに、硬化体表面のショア硬度においては、施工から３時間で７０以上のショア硬度を示し、硬化体表面の引っかき強さについても参考例１を上回る強さを示している。また、硬化体表面の水分量については、スラリー施工後２４時間で、塗り床材を好適に施工できるとされる水分量５％未満を満足し、極めて優れた速硬性・速乾性を示している。スラリー硬化体の収縮率についても参考例１よりも小さい値を示し、硬化体表面の仕上りについても参考例と同等の良好な性状が得られている。さらに、スラリー硬化体の圧縮強度及び曲げ強度についても参考例１を凌ぐ強度特性が得られている。
【０１７４】
（３）セルフレベリング材スラリー硬化体の上面に塗り床材を施工した供試体に関する接着強さ試験結果では、実験例３及び実験例４ともに参考例２を上回る接着強さが得られており、また、キャスター性試験（耐動荷重性の評価）の結果では、実験例３及び実験例４では参考例２の場合のへこみ量を大幅に下回る値が得られている。
【０１７５】
（４）実験例１と比較して樹脂粉末の添加量が多い実験例２のセルフレベリング材では、曲げ強度（表３）と接着強さ（表４・実験例４）において優れた特性を示している。逆に実験例２と比較して樹脂粉末の添加量が少ない実験例１のセルフレベリング材では、圧縮強度（表３）と耐動荷重性（表４、キャスター性試験・実験例３）において優れた特性を示している。
【０１７６】
＜実施例１〜４＞
各種の下地床の上に、各種の下地調整材及びセルフレベリング材等を用いて床構造体を試作した。下地調整材として使用したアクリル系ポリマーエマルション（Ａ）を含むポリマーセメント組成物、及び、アクリル系ポリマーエマルション（Ｂ）を含むプライマーは、以下の材料を使用した。
【０１７７】
（アクリル系ポリマーエマルション（Ａ）を含むポリマーセメント組成物の使用材料）
・アクリル系ポリマーエマルション（Ａ）  ：  カチオン系・アクリル系ポリマーエマルション、樹脂成分（スチレン・アクリル酸アルキルエステル・メタクリル酸アルキルエステル・メタクリル酸共重合樹脂＝９２質量％、ポリオキシエチレン・ノニルフェニルエーテル＝８質量％）＝１７．５質量部、水＝８２．５質量部。
・ポルトランドセメント（早強セメント、宇部三菱セメント社製、ブレーン比表面積４５００ｃｍ２／ｇ）。
・細骨材    ：  ７号珪砂、瓢屋社製。
・無機成分  ：  高炉スラグ（リバーメント、千葉リバーメント社製、ブレーン比表面積４４００ｃｍ２／ｇ）。
・増粘剤    ：  ヒドロキシエチルメチルセルロース系増粘剤、マーポローズＭＸ−３００００、松本油脂社製。
・消泡剤    ：  ポリエチレングリコール系消泡剤（サンノプコ社製）。
【０１７８】
（アクリル系ポリマーエマルション（Ｂ）を含むプライマー）
・ノニオン系・アクリル系ポリマーエマルション樹脂成分（スチレン・アクリル酸アルキルエステル・メタクリル酸共重合樹脂＝９３質量％、ポリオキシエチレン・ノニルフェニルエーテル＝７質量％）＝４５質量部、水＝５５質量部。
【０１７９】
（ポリマーセメント組成物の調製手順）
下地調整材として使用したポリマーセメント組成物は、表５に実験例５として示す配合割合の水硬性組成物とアクリル系ポリマーエマルション（Ａ）とを用いて、以下の手順で調製した。
【０１８０】
エマルションポルトランドセメント、細骨材、無機成分、増粘剤及び消泡剤を、ロッキングミキサーを用いて混合して調製した水硬性組成物と、アクリル系ポリマーエマルション（Ａ）とを、３分間混合してポリマーセメント組成物を調製した。
【０１８１】
【表５】
2010019012.tif 000011
【０１８２】
セルフレベリング材として、流動性状、速硬性、強度特性及び耐動荷重性（キャスター試験）に最も優れる表１の実験例１に示すセルフレベリング材を使用した。なお、セルフレベリング材スラリーの調製方法は、実験例１の場合と同様にして行った。
【０１８３】
塗り床仕上げ材には、実験例で使用したエポキシ樹脂系塗り床材を用いて、実験例の場合と同様にして、塗り床材用のプライマー、ベースコート及びトップコートを調製した。
【０１８４】
ＪＩＳ  Ａ  ５３０４舗装用コンクリート平板に規定する３００ｍｍ×３００ｍｍ×６０ｍｍのコンクリート平板に、実験例で使用したエポキシ樹脂系塗り床材を施工して養生し、塗り床仕上げ舗装用コンクリート平板を作製した。
【０１８５】
室温２０℃、相対湿度６５％の条件下で、ＪＩＳ  Ａ  ５３０４舗装用コンクリート平板に規定する３００ｍｍ×３００ｍｍ×６０ｍｍのコンクリート平板と、あらかじめ作製しておいた塗り床仕上げ舗装用コンクリート平板とに、表５に示すアクリル系ポリマーエマルション（Ａ）を含むポリマーセメント組成物からなる下地調整材を厚さが１ｍｍになるように塗布して乾燥した。
【０１８６】
同様にして、前記の２種類のコンクリート平板に、アクリル系ポリマーエマルション（Ｂ）を含むプライマーを、プライマー中の樹脂固形分換算で２２．５ｇ／ｍ２となるように均一に塗布して乾燥した。
【０１８７】
ポリマーセメント組成物およびアクリル系ポリマーエマルション（Ｂ）を含むプライマーが乾燥した後、実験例１に示すセルフレベリング材スラリーを施工厚さが１０ｍｍになるよう流し込んで硬化させ、ＪＡＳＳ  １５  Ｍ−１０３（セルフレベリング材の品質基準）に記載の表面接着試験用供試体の規定にしたがって、材齢１４日間養生してセルフレベリング材スラリー硬化体層を表層に有する供試体を得て、接着試験用の供試体とした。
【０１８８】
前記と同様にして作製したセルフレベリング材スラリー硬化体層を表層に有する供試体の上に、さらに塗り床材を施工し、塗り床材が硬化した後７日間養生して塗り床仕上げコンクリート構造体の供試体を得た。
【０１８９】
セルフレベリング材スラリー硬化体層を表層に有する供試体、及びセルフレベリング材スラリー硬化体層の上面に塗り床材仕上げ層を施工した供試体について、接着試験を行った結果を表６に示す。
【０１９０】
【表６】
2010019012.tif 000012
【０１９１】
１）下地調整材として、アクリル系ポリマーエマルション（Ａ）を含むポリマーセメント組成物（実験例５）を用い、塗り床仕上げを行わなかった実施例１の場合、接着強度は３Ｎ／ｍｍ２を超え、塗り床仕上げを行った実施例３の場合でも、接着強度は２Ｎ／ｍｍ２を超える良好な接着強度が得られた。
【０１９２】
２）下地調整材として、アクリル系ポリマーエマルション（Ｂ）を含むプライマーを用い、塗り床仕上げを行わなかった実施例２の場合、実施例１よりもさらに高い３．５Ｎ／ｍｍ２を超える接着強度を示し、塗り床仕上げを行った実施例４の場合は、実施例１〜３の接着強度をさらに上回る優れた接着強度が得られた。アクリル系ポリマーエマルション（Ｂ）を含むプライマーを用いた場合に優れた接着強度が得られた理由としては、非吸水性の床下地と卓越した接着状態を形成するのに適したプライマー塗布量であったことによるものと推考される。
【図面の簡単な説明】
【０１９３】
【図１】コンクリート床にセルフレベリング材を施工し、塗り床材を施工した床構造体の部分断面図の一例である。
【図２】ＳＬ測定器を用いて水硬性スラリーのセルフレベリング性を評価する概略を示す模式図である。
【図３】セルフレベリング材が硬化する過程の長さ変化を測定する装置の模式図である。
【図４】セルフレベリング材の硬化時の長さ変化の一例を示す模式図である。
【図５】別のセルフレベリング材の硬化時の長さ変化の一例を示す模式図である。
【図６】別のセルフレベリング材の硬化時の長さ変化の一例を示す模式図である。
【符号の説明】
【０１９４】
３０  ：  コンクリートスラブ
３１  ：  下地床
３２  ：  小さな凹凸
３３  ：  （微妙な）傾斜
３４  ：  下地調整材層
３５  ：  セルフレベリング材スラリー
３６  ：  セルフレベリング材スラリー硬化体層
３７  ：  塗り床材用プライマー層
３８  ：  塗り床材用ベースコート層
３９  ：  塗り床材用トップコート層
４０  ：  塗り床表面
７１  ：  長さ変化測定装置
７２  ：  型枠
７３  ：  緩衝材
７４  ：  渦電流式変位センサー
７５  ：  ＳＵＳ製円盤（７５ａ，７５ｂ，７５ｃ）
７６  ：  ＳＵＳ棒（７６ａ，７６ｂ）
７７  ：  フッ素樹脂シート
【図１】
2010019012.tif 000013
【図２】
2010019012.tif 000014
【図３】
2010019012.tif 000015
【図４】
2010019012.tif 000016
【図５】
2010019012.tif 000017
【図６】
2010019012.tif 000018